(57)【要約】【課題】骨および軟骨の修復のための骨形成増進組成物およびその使用方法を提供すること。【解決手段】いくつかの実施形態では、骨形成促進分子はＮ−アセチルシステイン（ＮＡＣ）である。該組成物は、骨の再生と、再構築治療と、骨工学とに有効である。例えば、該組成物は、骨もしくは軟骨組織の傷の治癒、修正、形成もしくは再生に有効である。【選択図】図９【特許請求の範囲】
【請求項１】
骨芽細胞の分化を増進するのに効果的な量の骨芽細胞増進分子を含有する骨芽細胞増進組成物であって、骨もしくは軟骨の傷の治癒、修復、形成、もしくは再生に有効な組成物。
【請求項２】
請求項１の骨芽細胞増進組成物であって、前記量が、約１ｎｇ／Ｌから約１００ｇ／Ｌである組成物。
【請求項３】
請求項１の組成物であって、前記増進分子がＮ−アセチルシステイン（ＮＡＣ）である組成物。
【請求項４】
請求項１の組成物であって、前記増進分子が、抗酸化アミノ酸、グルタチオンペルオキシダーゼ、ビタミン、ベータカロチン、フラボノイド、ユビキノン、ブチルヒドロキシトルエン（ＢＨＴ）、ブチルヒドロキシアニソール（ＢＨＡ）、スーパーオキサイドジスムターゼ（ＳＯＤ）、スーパーオキサイドジスムターゼの模倣体（ＳＯＤｍ）もしくはこれらの組み合わせから選択される抗酸化物質である組成物。
【請求項５】
請求項１の組成物であって、前記増進物質が、システイン、システイン誘導体、グルタチオン、グルタチオン誘導体、もしくはこれらの組み合わせから選択される抗酸化物質である組成物。
【請求項６】
請求項１の組成物であって、メタクリレートもしくはアクリレート系のポリマーもしくはプレポリマーをさらに含有する組成物。
【請求項７】
請求項２の組成物であって、メチルメタクリレートもしくはメチルアクリレートをさらに含有する組成物。
【請求項８】
請求項１の組成物であって、生分解性ポリマーをさらに含有する組成物。
【請求項９】
請求項１の組成物であって、非分解性ポリマーをさらに含有する組成物。
【請求項１０】
請求項８の組成物であって、前記生分解性ポリマーが、ポリ（乳酸）、ポリ（乳酸−コ−グリコール酸）（ＰＬＧＡ）、ポリ（ヒドロキシアルカン酸）、もしくはラクトンのポリマーもしくはコポリマーである組成物。
【請求項１１】
請求項１の組成物であって、生理活性剤をさらに含有している組成物。
【請求項１２】
請求項１１の組成物であって、前記生理活性剤が、接着分子、骨成長因子、トランスフォーミング成長因子（ＴＧＦ）、転写因子、繊維芽細胞成長因子（ＦＧＦ）、インスリン樣成長因子（ＩＧＦ）、血管内皮細胞成長因子（ＶＥＧＦ）、ホルモン、抗炎症剤、リン酸カルシウム、ビタミン、骨形成細胞、骨芽細胞、もしくはこれらの組み合わせから選択される組成物。
【請求項１３】
請求項１１の組成物であって、前記生理活性剤が、コラーゲン、骨マトリクス、腱マトリクス、靱帯マトリクスもしくはこれらの組み合わせから選択される組成物。
【請求項１４】
請求項１２の組成物であって、前記リン酸カルシウムが、ヒドロキシアパタイトもしくはリン酸トリカルシウムである組成物。
【請求項１５】
請求項１２の組成物であって、前記ビタミンがビタミンＤである組成物。
【請求項１６】
請求項１１の組成物であって、前記接着分子が、ＲＧＤペプチド、環状ＲＧＤペプチド、ＲＧＤペプチドの模倣体、環状ＲＧＤペプチドの模倣体、血管細胞接着分子もしくはそれらの組み合わせから選択される組成物。
【請求項１７】
請求項１２の組成物であって、前記骨成長因子が、骨形成タンパク質（ＢＭＰ）である組成物。
【請求項１８】
請求項１７の組成物であって、前記ＢＭＰが、ＢＭＰ２、ＢＭＰ４、もしくはＢＭＰ７である組成物。
【請求項１９】
請求項１２の組成物であって、前記繊維芽細胞成長因子（ＦＧＦ）がアルファーＦＧＦもしくはベータＦＧＦである組成物。
【請求項２０】
請求項１２の組成物であって、前記抗炎症剤が、ステロイド性もしくは非ステロイド性の抗炎症剤、グルココルチコイド、もしくはこれらの組み合わせから選択される組成物。
【請求項２１】
請求項１２の組成物であって、前記抗炎症剤が、デキサメタゾン、ベータメタゾン、コーチゾンもしくはそれらの組み合わせから選択される組成物。
【請求項２２】
請求項１２の組成物であって、前記転写因子が、Ｒｕｎｘ２／ｃｂｆａ１である組成物。
【請求項２３】
請求項１の組成物であって、薬理学的に許容できるキャリアーをさらに含有する組成物。
【請求項２４】
請求項１の組成物であって、骨、軟骨もしくは脊椎用のセメントもしくは足場剤である組成物。
【請求項２５】
請求項４の組成物であって、骨、軟骨もしくは脊椎用のセメントもしくは足場剤である組成物。
【請求項２６】
請求項１の組成物であって、骨、軟骨もしくは脊椎用のセメントもしくは足場剤である組成物。
【請求項２７】
請求項２の組成物であって、骨、軟骨もしくは脊椎用のセメントもしくは足場剤である組成物。
【請求項２８】
請求項１の組成物であって、骨移植片代替物、コラーゲンゲル、コラーゲンスポンジ、コラーゲン膜、もしくは骨セメントから選択される組成物。
【請求項２９】
請求項１の組成物であって、金属もしくは非金属の骨内インプラントのコーティングに配合される組成物。
【請求項３０】
請求項１の組成物であって、顎もしくは頭蓋顔面付近の、傷の治癒、修復、形成、および再生のための配合物に配合される組成物。
【請求項３１】
請求項１の組成物であって、骨もしくは軟骨の代替物である組成物。
【請求項３２】
骨、軟骨、もしくは脊椎に関連する症状を治療、予防、もしくは向上する方法であって、請求項１から３１に記載の組成物のいずれかをヒトに投与する方法。
【請求項３３】
請求項３２の方法であって、前記骨に関連する症状が、大腿骨頚部骨折、頸部骨折および手首の骨折、ガンもしくは怪我由来の欠損、病気に関連する骨の喪失、もしくは、骨組織の安定化もしくは固定および再構築のために金属もしくは非金属の移植片の設置が必要とされる症状から選択される方法。
【請求項３４】
請求項３２の方法であって、前記軟骨に関連する症状が、ガンもしくは怪我に起因する欠損、軟骨の質の低下、リュウマチもしくは穿孔、軟骨のずれおよび軟骨組織のその他の退行性変化、難治性の関節の傷の治癒もしくは時間のかかる傷の治癒、および金属もしくは非金属の移植片を安定化もしくは固定および再構築のために設置する必要のある症状から選択される方法。
【請求項３５】
請求項３２の方法であって、前記脊椎に関連する症状が、脊椎骨折／障害もしくは脊椎椎間板のずれ、脊椎組織の骨折もしくは退行性変化、骨およびその他の組織欠損、ガン、怪我、全身性代謝、感染症、加齢、脊椎組織の治療および再構築処理などから引き起こされる退縮および退行性変化から選択される方法。
【請求項３６】
請求項３２の方法であって、病気に関連する骨の喪失が、抜歯後の骨の喪失および歯周病に関連する骨の喪失、骨の質の低下、リュウマチ、骨溶解もしくは退行性変化もしくは骨組織の治癒、難治性の骨の治癒もしくは時間のかかる骨の治癒、骨の再吸収を伴う骨の治癒から選択される方法。
【請求項３７】
請求項３６の方法であって、前記骨溶解もしくは退行性変化および骨組織の治癒は、顎の骨の融解もしくは退行性変化および治癒である方法。
【請求項３８】
請求項３２の方法であって、投与は、移植、直接注入、金属もしくは非金属の人工移植片にコーティングする、もしくは移植片の周りに置くことにより投与することを含む方法。
【請求項３９】
請求項３２の方法であって、前記移植片は、金属もしくは非金属の移植片である方法。
【発明の詳細な説明】
【技術分野】
【０００１】
本発明は、概して骨形成増進組成物およびその使用方法に関する。
【背景技術】
【０００２】
骨粗鬆症による大腿骨頸部骨折と、膝および股関節の変性変化はよくある問題である。例えば、アメリカ合衆国だけで、３００，０００件を超える股関節骨折の再構築があり、これは、重度の予後障害（Ｃａｍｐｉｏｎ  ＥＷ，  ｅｔ  ａｌ．，  Ｊ  Ｇｅｎ  Ｉｎｔｅｒｎ  Ｍｅｄ  ２：７８−８２（１９８７））、長期間に及ぶ非依存性（Ｇｕｃｃｉｏｎｅ  Ａ．Ａ，  ｅｔ  ａｌ．，  Ｐｈｙｓ  Ｔｈｅｒ  ７６：８１８−２６（１９９６））、骨セメントの使用に起因する術後の死亡率（Ｂｈａｎｄａｒｉ  Ｍ，  ｅｔ  ａｌ．，  Ｉｎｔ  Ｊ  Ｓｕｒｇ  Ｉｎｖｅｓｔｉｇ  １：３１９−２６（１９９９））、５％から４０％の範囲の高い割合での再建手術（Ｅｓｐｅｈａｕｇ  Ｂ，  ｅｔ  ａｌ．，  Ｊ  Ｂｏｎｅ  Ｊｏｉｎｔ  Ｓｕｒｇ  Ｂｒ  ８４：８３２−８（２００２）；  Ｈｕｄｓｏｎ  ＪＩ，  ｅｔ  ａｌ．，  Ｃｌｉｎ  Ｏｒｔｈｏｐ  Ｒｅｌａｔ  Ｒｅｓ：５９−６６（１９９８）；Ｌｕ−Ｙａｏ  ＧＬ，  ｅｔ  ａｌ．，  Ｊ  Ｂｏｎｅ  Ｊｏｉｎｔ  Ｓｕｒｇ  Ａｍ  ７６：１５−２５（１９９４）；  Ｒａｖｉｋｕｍａｒ  ａｎｄ  Ｍａｒｓｈ  Ｉｎｊｕｒｙ  ３１：７９３−７（２０００）；Ｔｉｄｅｍａｒｋ  Ｊ，  ｅｔ  ａｌ．，  Ｊ  Ｂｏｎｅ  Ｊｏｉｎｔ  Ｓｕｒｇ  Ｂｒ  ８５：３８０−８（２００３））、生活の質の実質的な低下（Ｔｉｄｅｍａｒｋ  Ｊ，  ｅｔ  Ａａｌ．，  Ｊ  Ｂｏｎｅ  Ｊｏｉｎｔ  Ｓｕｒｇ  Ｂｒ８５：３８０−８（２００３）；Ｔｉｄｅｍａｒｋ  Ｊ，  ｅｔ  ａｌ．，  Ｊ  Ｏｒｔｈｏｐ  Ｔｒａｕｍａ  １７：Ｓ１７−２１（２００２））などを伴っている。骨粗鬆症による骨折の治療の年間支出額は、１，３８０億ドルと推定されている（Ｒａｙ  ＮＦ，  Ｃｈａｎ  ＪＫ，  Ｔｈａｍｅｒ  Ｍ，  Ｍｅｌｔｏｎ  ＬＪ，  ３ｒｄ  （１９９７）。１９９５年のアメリカ合衆国における骨粗鬆による骨折のための治療年間支出額：アメリカ骨粗鬆症財団のレポートによる。Ｊ  ｂｏｎｅ  Ｍｉｎｅｒ  Ｒｅｓ  １２：２４−３５）。アンカーとしての金属製移植片の使用は、このようなケースの再構築治療のための重要な手段となっている。
【０００３】
成長ホルモンを使った骨再生治療は、ある程度の成功を収めている。例えば、ＢＭＰ２およびＢＭＰ７に代表される骨形成タンパク質（ＢＭＰｓ）は、骨再生治療の新しい治療薬である。Ｉｎ  ｖｉｔｒｏでは、ＢＭＰｓは、多能性間葉系幹細胞の骨芽細胞系への分化を促進させる。
【０００４】
ＢＭＰｓは、骨の発達、成長、および修復に重要な役目を担っている。ＦＤＡによる限定的な承認が、脊椎の癒合および癒合不全などの選択されたＢＭＰｓの用途に与えられた。臨床的には、ＢＭＰｓは、大量に使用された時に効果を現すようである（Ｇｏｖｅｎｄｅｒ  Ｓ，  ｅｔ  ａｌ．，  Ｊ  Ｂｏｎｅ  Ｊｏｉｎｔ  Ｓｕｒｇ  Ａｍ  ８４−Ａ：２１２３−２１３４（２００２））。しかしながら、ＢＭＰｓは骨折の治癒の促進および感染率の低下に対する全体的な効果は証明されているものの、効果にバラツキがあることが分かっている：多くのパーセンテージの患者がＢＭＰｓに対して感受性がない（Ｇｏｖｅｎｄｅｒ  ｅｔ  ａｌ．，  ２００２，  ｓｕｐｒａ）。もともと、ＢＭＰｓは、タンパク質分解、移送の方法および高価という問題点を含む。
【０００５】
全身における骨セメントの深刻な副作用が報告されている。骨セメント移植症候群（ｂｏｎｅ  ｃｅｍｅｎｔ  ｉｍｐｌａｎｔａｔｉｏｎ  ｓｙｎｄｒｏｍｅ：ＢＣＩＳ）は、低血圧、低酸素血症、不整脈、心停止、もしくはこれらの組み合わせを特徴としており、これは０．６から１％のレシピエントにおいて即死を引き起こしている（Ｂｈａｎｄａｒｉ  Ｍ，  ｅｔ  ａｌ．，  Ｉｎｔ  Ｊ  Ｓｕｒｇ  Ｉｎｖｅｓｉｇ  １：３１９−２６（１９９６）；  Ｌａｍａｄｅ  ＷＲ，  ｅｔ  ａｌ．，  Ａｒｃｈ  Ｏｒｔｈｏｐ  Ｔｒａｕｍａ  Ｓｕｒｇ  １１４：３５−９（１９９５））。
【０００６】
従って、骨および／または軟骨の修復のための骨形成増進組成物が望まれている。
【０００７】
ここに記載するポリマーおよび移植可能な材料の組成物および製造方法は、上述の問題について言及する。
【先行技術文献】
【非特許文献】
【０００８】
【非特許文献１】Ｃａｍｐｉｏｎ  ＥＷ，  ｅｔ  ａｌ．，  Ｊ  Ｇｅｎ  Ｉｎｔｅｒｎ  Ｍｅｄ  ２：７８−８２（１９８７）
【非特許文献２】Ｂｈａｎｄａｒｉ  Ｍ，  ｅｔ  ａｌ．，  Ｉｎｔ  Ｊ  Ｓｕｒｇ  Ｉｎｖｅｓｔｉｇ  １：３１９−２６（１９９９）
【非特許文献３】Ｅｓｐｅｈａｕｇ  Ｂ，  ｅｔ  ａｌ．，  Ｊ  Ｂｏｎｅ  Ｊｏｉｎｔ  Ｓｕｒｇ  Ｂｒ  ８４：８３２−８（２００２）
【非特許文献４】Ｈｕｄｓｏｎ  ＪＩ，  ｅｔ  ａｌ．，  Ｃｌｉｎ  Ｏｒｔｈｏｐ  Ｒｅｌａｔ  Ｒｅｓ：５９−６６（１９９８）
【非特許文献５】Ｌｕ−Ｙａｏ  ＧＬ，  ｅｔ  ａｌ．，  Ｊ  Ｂｏｎｅ  Ｊｏｉｎｔ  Ｓｕｒｇ  Ａｍ  ７６：１５−２５（１９９４）
【非特許文献６】Ｒａｖｉｋｕｍａｒ  ａｎｄ  Ｍａｒｓｈ  Ｉｎｊｕｒｙ  ３１：７９３−７（２０００）
【非特許文献７】Ｔｉｄｅｍａｒｋ  Ｊ，  ｅｔ  ａｌ．，  Ｊ  Ｂｏｎｅ  Ｊｏｉｎｔ  Ｓｕｒｇ  Ｂｒ  ８５：３８０−８（２００３）
【非特許文献８】Ｔｉｄｅｍａｒｋ  Ｊ，  ｅｔ  Ａａｌ．，  Ｊ  Ｂｏｎｅ  Ｊｏｉｎｔ  Ｓｕｒｇ  Ｂｒ８５：３８０−８（２００３）
【非特許文献９】Ｔｉｄｅｍａｒｋ  Ｊ，  ｅｔ  ａｌ．，  Ｊ  Ｏｒｔｈｏｐ  Ｔｒａｕｍａ  １７：Ｓ１７−２１（２００２）
【非特許文献１０】Ｒａｙ  ＮＦ，  Ｃｈａｎ  ＪＫ，  Ｔｈａｍｅｒ  Ｍ，  Ｍｅｌｔｏｎ  ＬＪ，  ３ｒｄ  （１９９７）
【非特許文献１１】Ｇｏｖｅｎｄｅｒ  Ｓ，  ｅｔ  ａｌ．，  Ｊ  Ｂｏｎｅ  Ｊｏｉｎｔ  Ｓｕｒｇ  Ａｍ  ８４−Ａ：２１２３−２１３４（２００２）
【非特許文献１２】Ｇｏｖｅｎｄｅｒ  ｅｔ  ａｌ．，  ２００２，  ｓｕｐｒａ
【非特許文献１３】Ｂｈａｎｄａｒｉ  Ｍ，  ｅｔ  ａｌ．，  Ｉｎｔ  Ｊ  Ｓｕｒｇ  Ｉｎｖｅｓｉｇ  １：３１９−２６（１９９６）
【非特許文献１４】Ｌａｍａｄｅ  ＷＲ，  ｅｔ  ａｌ．，  Ａｒｃｈ  Ｏｒｔｈｏｐ  Ｔｒａｕｍａ  Ｓｕｒｇ  １１４：３５−９（１９９５）
【発明の概要】
【発明が解決しようとする課題】
【０００９】
ここで提供されるのは骨形成増進組成物である。該組成物は、骨形成増進分子を効果的な量含んでもよい。いくつかの実施形態において、骨形成増進分子は、Ｎ−アセチルシステイン（ＮＡＣ）分子である。該組成物は、骨の再生と、再構築治療と、骨工学に有効である。
【課題を解決するための手段】
【００１０】
ここで使われている「効果的な量」とは、例えば、ヒトなどの哺乳類における骨芽細胞の分化を促進するのに有効な骨形成促進分子の量を言う。いくつかの実施形態において、効果的な量は、約１ｎｇ／Ｌから約１００ｇ／Ｌの範囲でもよい。いくつかの実施形態において、効果的な量は、約０．１ｎｇ／ｍｌから約５００μｇ／ｍｌ、約０．１μｇ／ｍｌから約１．５μｇ／ｍｌ、もしくは約０．１μｇ／ｍｌから約４μｇ／ｍｌの範囲でもよい。
【００１１】
該組成物は、骨および軟骨の再生／修復および治癒のためにどんな配合物に配合されてもよい。
【００１２】
ここに記載する組成物は、種々の用途に使用できる。いくつかの実施形態においては、該組成物は、骨セメントに配合できる。いくつかの実施形態においては、該組成物は、軟骨、骨、もしくは脊椎組織工学および修復のための足場剤でもよい。該組成物は、骨、軟骨または脊椎に関連する症状の治療、予防、または改良に使用できる。
【図面の簡単な説明】
【００１３】
【図１】図１は、種々の濃度でＮＡＣを添加したもしくは無添加の７日目の骨芽細胞培養のアルカリホスフェターゼ染色を示す。培養面積に対するＡＬＰ陽性面積はデジタル画像解析機で計測した。データは、平均値±ＳＤ（ｎ＝３）で示す。
【図２】図２は、種々の濃度でＮＡＣを添加したもしくは無添加の１４日目の骨芽細胞培養のＶｏｎ  Ｋｏｓｓａ染色を示す。培養面積に対するＡＬＰ陽性面積がデジタル画像解析機で計測された。データは、平均値±ＳＤ（ｎ＝３）で示す。
【図３】図３は、ＮＡＣを添加もしくは添加していない骨芽細胞培養の骨に関連する遺伝子の発現解析の結果を示す。ＲＴ―ＰＣＲ後の電気泳動の代表的な画像である（上段）。ＧＡＰＤＨ発現に対するコラーゲンＩ、オステオポンチン、オステオカルシン、ｂｍｐ２およびｒｕｍｘ２／ｃｂｆａ１の定量型遺伝子発現レベルを示す（下段）。
【図４】図４は、ＮＡＣを添加したもしくは無添加の脱ミネラル化した骨マトリクス材料で培養したラットの骨芽細胞のアルカリホスフェターゼ（ＡＬＰ）の活性を示す。上段のパネルは、ＡＬＰ染色の図を示し、培養面積に対するＡＬＰ陽性面積のパーセンテージはデジタル画像解析機を使って計測した。データは、平均値±ＳＤ（ｎ＝３）で示す。
【図５】図５は、ＮＡＣを添加したもしくは無添加のコラーゲンゲル材料において培養したラットの骨芽細胞にアリザリンレッド染色を行った結果を示す。上段のパネルは、カルシウムに対するアリザリンレッド染色の図を示し、培養面積に対するアリザリンレッド陽性面積のパーセンテージはデジタル画像解析機で計測した。
【図６】図６は、ＮＡＣを添加したもしくは無添加のコラーゲン膜材料において培養したラットの骨芽細胞のアリカリホスフェターゼ（ＡＬＰ）活性を示す。上段のパネルは、ＡＬＰ染色の図を示し、培養面積に対するＡＬＰ陽性面積のパーセンテージは、デジタル画像解析機を使って計測した。データは、平均値±ＳＤ（ｎ＝３）で示す。
【図７】図７Ａおよび７Ｂは、ＮＡＣを添加したもしくは無添加の骨セメント材料において培養したラットの骨芽細胞のアリカリホスフェターゼ（ＡＬＰ）活性と（図７Ａ）、Ｖｏｎ  Ｋａｓｓａミネラル化容量（図７Ｂ）を示す。データは、平均値±ＳＤ（ｎ＝３）で示す。
【図８】図８は、未処理のコントロール骨セメントおよびＮＡＣを添加した骨セメントにおいて２４時間培養したラットの骨髄由来の骨芽細胞に対して行われた細胞アポトーシス解析の結果を示す。上段は、フローサイトメトリーの図であり、アポトーシス細胞（上段の図のエリア４）、二次的な壊死性細胞（エリア２）、および生存細胞（エリア１および３）のパーセンテージは下段に示されている。
【図９】図９は、培養３日目および６日目における細胞密度で計測された骨芽細胞の増殖活性を示す。ラットの骨髄由来の骨芽細胞は、ＮＡＣを添加したもしくは無添加の骨セメントにおいて培養した。データは、平均値±ＳＤ（ｎ＝３）で示す（「＊」の記号は、そのデータが、コントロールとＮＡＣを添加した骨セメントサンプルとにおいて統計的に有意であることを意味する、ｐ＜０．０００１）。
【図１０】図１０Ａは、ＮＡＣにより再生した骨芽細胞のアルカリホスフェターゼ活性を示す。図１０Ｂは、ＮＡＣを添加した骨セメントにおける骨芽細胞のミネラル化能力を示す。
【図１１】図１１Ａおよび１１Ｂは、ポリスチレン、コントロール骨セメント、ＮＡＣを培養液に添加した骨セメント、もしくはＮＡＣを添加した骨セメントにおける骨芽細胞培養の遺伝子の発現解析を示す。図１１Ａは、ＲＴ−ＰＣＲ後の電気泳動の結果を示す。図１１Ｂは、ＧＡＰＤＨの発現に対するコラーゲンＩ、オステオポンチン、およびオステオカルシン遺伝子の定量型遺伝子発現レベルを示す。
【図１２】図１２Ａから１２Ｄは、コントロール骨セメントおよびＮＡＣを添加した骨セメントの生体力学的特性を示す。データは、平均値±ＳＤ（ｎ＝５）で示す。
【発明を実施するための形態】
【００１４】
ここで提供されるのは、骨形成増進組成物である。該組成物は、骨形成促進分子を効果的な量含むことができる。いくつかの実施形態では、骨形成促進分子はＮ−アセチルシステイン（ＮＡＣ）である。該組成物は、骨の再生と、再構築治療と、骨工学とに有効である。例えば、該組成物は、骨もしくは軟骨組織の傷の治癒、修正、形成もしくは再生に有効である。
【００１５】
ここで使われているように、「効果的な量」という言葉は、例えばヒトなどの哺乳類における骨芽細胞の分化を促進するのに効果的な骨形成増進分子の量を言う。いくつかの実施形態では、効果的な量は、約１ｎｇ／Ｌから約１００ｇ／Ｌの範囲でもよい。いくつかの実施形態において、効果的な量は、約０．１ｎｇ／ｍｌから約５００μｇ／ｍｌ、約０．１μｇ／ｍｌから約１．５μｇ／ｍｌ、もしくは約０．１μｇ／ｍｌから約４μｇ／ｍｌの範囲でもよい。
【００１６】
「増進」という言葉は、例えば骨形成工程もしくは機構などの生物学的工程もしくは機構を少なくとも、約１％、約５％、約１０％、約２０％、約３０％、約４０％、約５０％、約６０％、約７０％、約８０％、約９０％、約１００％もしくはそれ以上増進することを言う。
【００１７】
該組成物は、骨および軟骨の再生／修復のためにいかなる所望の配合物に配合されてもよい。
【００１８】
酸化ストレス
骨芽細胞は、様々なタイプの酸化ストレスに常に曝されている。例えば、スーパーオキシドアニオン、過酸化水素、およびヒドロキシラジカルなどのフリーラジカル酸化物は、骨折の治癒工程時の炎症もしくはその反応分子として生成され、また通常の細胞代謝時においても生成される。
【００１９】
酸化ストレスは、細胞内シグナル伝達経路および細胞外シグナル制御キナーゼ（ＥＲＫ）の活性を調整すること（Ｐａｒｋ  ＢＧ．，  Ｔｏｘｉｃｏｌｏｇｙ  ２１５：１１５−１２５（２００５））で、骨芽細胞を含む様々な細胞の種類に対してセルアポトーシスを誘発することが知られている（Ｃｏｒｔｉｚｏ  ＡＭ，  ｅｔ  ａｌ．，  Ｔｏｘｉｃｏｌｏｇｙ  １４７：８９−９９（２０００））。ＥＲＫおよびＥＲＫ依存ＮＦ−カッパーＢ活性を通して（Ｂａｉ  ＸＣ，  ｅｔ  ａｌ．，  Ｂｉｏｃｈｅｍ  Ｂｉｏｐｈｙｓ  Ｒｅｓ  Ｃｏｍｍｕｎ  ３１４：１９７−２０７（２００４））、酸化ストレスが骨芽細胞の分化を阻害することが最近の研究で示された（Ｍｏｄｙ  Ｎ，  ｅｔ  ａｌ．，  Ｆｒｅｅ  Ｒａｄｉｃ  Ｂｉｏｌ  Ｍｅｄ  ３１：５０９−５１９（２００１））。
【００２０】
酸化物質に誘発された骨芽細胞のアポトーシスは、骨粗鬆症などの骨の代謝疾病の発病と関連しているかもしれない（Ｗｅｉｎｓｔｅｉｎ  ＲＳ，  Ｍａｎｏｌａｇａｓ  ＳＣ，  ＡＭ  Ｊ  Ｍｅｄ  １０８：１５３−１６４（２０００））。グルタチオンは、細胞膜に主に存在するシステインの誘導体であり、グルタチオン介在酸化還元回路は、フリーラジカルを除去する最も重要な機構である（例えば、Ｓｔａｎｉｓｌａｗｓｋｉ  Ｌ，  ｅｔ  ａｌ．，  Ｊ  Ｂｉｏｍｅｄ  Ｍａｔｅｒ  Ｒｅｓ  ５１：４６９−７４（２００３）参照）。
【００２１】
骨形成増進分子
骨形成増進分子は、例えばヒトなどの哺乳類の骨芽細胞の分化を促進するのに有効ないかなる骨形成増進分子であってよい。
【００２２】
いくつかの実施形態では、骨形成増進分子は、抗酸化物質を含んでもよい。抗酸化物質は、Ｎ−アセチルシステイン（ＮＡＣ）、システイン、システイン誘導体、グルタチオンもしくはグルタチオン誘導体、グルタチオンペルオキシダーゼなどの抗酸化アミノ酸、ビタミンＣ（アスコルビン酸）およびビタミンＥなどのビタミン、ベータカロチン、フラボノイド、ユビキノン、ブチルヒドロキシトルエン（ＢＨＴ）、ブチルヒドロキシアニソール（ＢＨＡ）、スーパーオキサイドジスムターゼ（ＳＯＤ）、もしくはスーパーオキサイドジスムターゼの模倣物（これはスーパーオキサイドジスムターゼミミックとも一般的に言われる）（ＳＯＤｍ）もしくはこれらの組み合わせを含むことも出来る。
【００２３】
ＮＡＣは、ほとんどの種類の細胞で生成される抗酸化システイン誘導体である。ＮＡＣは、簡単に脱アセチル化されてグルタチオンの前駆物質として重要なシステインになることができ（例えばＬｅａｎ  ＪＭ  ｅｔ  ａｌ．，  Ｊ  Ｃｌｉｎ  Ｉｎｖｅｓｔ  １１２：９１５−２３（２００３）参照）、細胞グルタチオン機構を補助する（例えば、Ｇｉｌｌｉｓｓｅｎ  Ａ  ｅｔ  ａｌ．，  Ｌｕｎｇ  １７５：２３５−４２（１９９７）参照）。また、ＮＡＣは、強力な酸化物質捕捉剤として直接的に作用する（Ｇｉｌｌｉｓｓｅｎ  ｅｔ  ａｌ．，  １９９７）。したがって、ＮＡＣは、酸化ストレスを減少させることができる。
【００２４】
いくつかの実施形態では、抗酸化物質は、酸化ストレスを減少できる植物もしくは動物の抽出物、もしくはそれらから分離された化合物であってもよい。例えば、抽出物は、緑茶、椰子の木の皮、ブドウの皮、ブドウの種、もしくはそれらの組み合わせの抽出物でもよい。
【００２５】
ＮＡＣなどの抗酸化物質を骨セメントに含有しても、骨セメントの機械的特性を損なわないことを証明した。いくつかの実施形態において、ここに記載する骨セメントは、特に列挙した抗酸化物質を除外することもできる。
【００２６】
ここで記載する組成物は、種々の用途があってよい。いくつかの実施形態において、該組成物は、骨セメントへ配合できる。いくつかの実施形態において、該組成物は、軟骨、骨、もしくは脊椎組織工学および修復のための足場剤であってもよい。該組成物は、骨、軟骨もしくは脊椎に関連する症状の治療、予防、もしくは改善に使用できる。
【００２７】
生理活性剤
いくつかの実施形態において、配合物は、生理活性剤を含んでもよい。生理活性剤は、いかなる生理活性剤であってもよい。いくつかの実施形態において、生理活性剤は、接着因子、骨成長因子、トランスフォーミング成長因子（ＴＧＦ）、繊維芽細胞成長因子（ＦＧＦ）、インスリン様成長因子（ＩＧＦ）、血管内皮細胞増殖因子（ＶＥＧＦ）、ホルモン、抗炎症剤、リン酸カルシウム、ビタミン、骨形成細胞、骨芽細胞もしくはそれらの組み合わせであってもよい。いくつかの実施形態において、生理活性剤はコラーゲン、骨マトリクス、腱マトリクス、靱帯マトリクスもしくはそれらの組み合わせであってもよい。
【００２８】
接着分子のいくつかの例としては、これに限定されるわけではないが、ＲＧＤもしくは環状ＲＧＤペプチド（もしくは、ＲＧＤの模倣物、もしくは環状ＲＧＤペプチドの模倣物）もしくは血管細胞接着分子（ＶＣＡＭ）が挙げられる。
【００２９】
成長因子のいくつかの例として、これに限定されるわけではないが、ＢＭＰ２、ＢＭＰ４、もしくはＢＭＰ７などの骨形成タンパク質（ＢＭＰ）が挙げられる。
【００３０】
転写因子のいくつかの例として、これに限定されるわけではないが、Ｒｕｎｘ２／ｃｂｆａ１が挙げられる。
【００３１】
繊維芽細胞成長因子（ＦＧＦｓ）のいくつかの例として、アルファーＦＧＦもしくはベータＦＧＦが挙げられる。
【００３２】
リン酸カルシウムのいくつかの例として、ヒドロキシアパタイトおよびリン酸トリカルシウムが挙げられる。
【００３３】
ビタミンのいくつかの例として、ビタミンＤが挙げられる。
【００３４】
抗炎症剤のいくつかの例として、これに限定されるわけではないが、ステロイド系もしくは非ステロイド系の抗炎症剤や、デキサメタゾン、ベータメタゾン、およびコーチゾンなどのグルココルチコイドなどを含む。
【００３５】
いくつかの実施形態において、該組成物は、上述の生理活性剤を明確に除外してもよい。
【００３６】
配合
ここに記載する組成物は、いかなる所望の配合物に配合してもよい。いくつかの実施形態において、配合物は、骨、軟骨、もしくは脊椎用のセメントでもよい。いくつかの実施形態において、配合物は、骨、軟骨、もしくは脊椎用の足場剤でもよい。
【００３７】
いくつかの実施形態において、組成物は、増進された骨誘導性容量を有する骨移植片代替物、コラーゲンゲル、コラーゲン膜、コラーゲンスポンジ、および骨セメントでもよい。いくつかの実施形態において、該組成物は、金属製もしくは非金属製の骨内インプランテーションに使われるコーティングに使われてもよい。
【００３８】
いくつかの実施形態において、例えば、配合物は骨セメントでもよい。いくつかの実施形態において、配合物は、軟骨もしくは背骨の修復のための足場剤でもよい。
【００３９】
いくつかの実施形態において、組成物は、骨もしくは軟骨のための傷を治癒する材料を含有してもよい。
【００４０】
いくつかの実施形態において、組成物は、顎および頭蓋顔面付近の傷の治癒、修復、形成、および再生のための配合物でもよい。
【００４１】
該配合物は、この技術分野において現在使用されているいかなる材料を含んでもよい。実施形態の一つに、配合物は、生物学的もしくは薬学的に適合したキャリアーを任意で含むことができる。いくつかの実施形態において、キャリアーは、人工もしくは天然ポリマーのポリマー性キャリアーでもよく、これは例えば酵素もしくは加水分解性の機構などにより分解可能で、生分解できる。ポリマー性キャリアーの例としては、これに限定されるわけではないが、ポリ（Ｌ−乳酸）（ＰＬＬＡ）、ポリ（Ｄ，Ｌ−乳酸）（ＰＤＬＬＡ）、ポリグリコール酸（ＰＧＡ）、ポリ（乳酸−コ−グリコール酸）（ＰＬＧＡ）、ポリカプロラクトン、ポリ（トリメチレンカーボネート）、ポリ（ｐ−ジオキサン）、ポリ（カプロラクトン−コ−グリコール酸）、ポリ（グリコール酸−コ−トリメチレンカーボネート）ポリ（Ｄ，Ｌ−乳酸−コ−トリメチレンカーボネート）、ポリアリレート、ポリヒドロキシブチレート（ＰＨＢ）、ポリ酸無水物、ポリ（無水物−コ−イミド）、プロピレン−コ−フマル酸塩、ポリラクトン、ポリエステル、ポリカーボネート、ポリアニオンポリマー、ポリ酸無水物、ポリエステル−アミド、ポリ（アミノ酸）、ホモポリペプチド、ポリ（ホスファゼン）、ポリ（グラクサノン）（ｐｏｌｙ（ｇｌａｘａｎｏｎｅ））、多糖類、ポリ（オルトエステル）、ポリグラクチン、ポリグラクト酸、ポリアルドン酸、ポリアクリル酸、ポリアルケノエートと、これらの共重合体および混合物と、いかなる誘導体および変形などのポリ（α−ヒドロキシ酸）などの合成吸収性ポリマーを含む（例えば、ここで参考として挿入する、米国特許４，５６３，４８９と、ＰＣＴ国際出願番号ＷＯ／０３０２４３１６とを参照）。その他のキャリアーの例として、アルキルセルロース、ヒドロキシアルキルセルロース、メチルセルロース、エチルセルロース、ヒドロキシエチルセルロース、ヒドロキシプロピルセルロース、ヒドロキシプロピルメチルセルロース、カルボキシメチルセルロース、およびそれらの陽イオン塩などを含むセルロース性ポリマーが挙げられるが、これらに限定されるわけではない。その他のキャリアーの例としては、炭酸カルシウム、リン酸カルシウム、アパタイト、生体活性ガラスおよびサンゴ由来のアパタイトなどの合成および天然の生体機能性セラミックスが挙げられるが、これらに限定されるわけでない。例として、ここで参考として挿入する、米国特許出願番号２００２１８７１０４；ＰＣＴ国際出願番号ＷＯ／９７３１６６１、およびＰＣＴ国際出願番号ＷＯ／００７１０８３を参照されたい。
【００４２】
その他のキャリアーの例として、コラーゲン（例えば、コラーゲンスポンジの吸収性止血剤（Ｃｏｌｌａｓｔａｔ）と微繊維止血剤（Ｈｅｌｉｓｔａｔ））、ヒアルロン酸、フィブリン、キトサン、アルギン酸、およびゼラチンもしくはこれらの混合物を含む。例えば、ＰＣＴ国際出願番号ＷＯ／９５０５８４６；ＷＯ／０２０８５４２２を参照されたい、これらに記載する教示は、ここで参考として取り入れられている。
【００４３】
一実施形態では、ヘパリン結合試薬が含まれてもよく、例えば、デキストラン硫酸、コンドロイチン硫酸、ヘパラン硫酸、フカン、アルギン酸もしくはそれらの誘導体、さらにヘパリン親和性を増加させるアミノ酸変性を伴うペプチド断片を含むが、これらに限定されるわけではない。例えば、Ｊｏｕｒｎａｌ  ｏｆ  Ｂｉｏｌｏｇｉｃａｌ  ｃｈｅｍｉｓｔｒｙ  （２００３），２７４（４４），ｐ．４３２２９−４３２３５を参照されたい。これに記載する教示は、ここで参考として取り入れられている。
【００４４】
いくつかの実施形態において、配合物は、流動性ゲルの形態をとってもよい。ゲルは、骨形成が必要な箇所に注射器などで注入できるものを選択してもよい。ゲルは、第一級結合により形成され、さらにｐＨ、イオン類、および／または溶媒の濃度により制御される化学ゲルでもよい。ゲルは、第二級結合により形成され、温度および粘度により制御される物理的ゲルでもよい。ゲルの例としては、プルロニック、ゼラチン、ヒアルロン酸、コラーゲン、ポリラクチド−ポリエチレングリコール溶液および複合体、キトサン、キトサン＆ｂ−グリセロリン酸（ＢＳＴ−ゲル）、アルギン酸、アガロース、ヒドロキシプロピルセルロース、メチルセルロース、酸化ポリエチレン、Ｎ−メチル−２−ピロリドン中のポリラクチド／グリコリドを含むが、これらに限定されない。例えば、Ａｎａｔｏｍｉｃａｌ  Ｒｅｃｏｒｄ  （２００１），  ２６３（４），３４２−３４９を参照されたい。これに記載する教示は、ここで参考として取り入れられている。
【００４５】
一実施形態において、配合物は、少なくとも２５０ｎｍの波長を持つ電磁波などにより光重合可能なポリマー性キャリアーを含んでもよい。光重合可能なポリマーとして、ポリエチレン（ＰＥＧ）アクリレート誘導体、ＰＥＧメタクリレート誘導体、プロピレンフマル酸−コ−エチレングリコール、ポリビニルアルコール誘導体、ＰＥＧ−コ−ポリ（−ヒドロキシ酸）ジアクリレート高分子、ヒアルロン酸誘導体などの変性多糖類、およびデキストランメタクリレートを含む。例えば、ここで参考として取り入れられている米国特許５，４１０，０１６を参照されたい。
【００４６】
一実施形態において、配合物は、温度感受性のキャリアーを含んでもよい。例えば、より低い下部完溶温度（ＬＣＳＴ）を有するＮ−イソプロピルアクリルアミド（ＮｉＰＡＭ）もしくは変性したＮｉＰＡＭと、さらにエチルメタクリレートおよびＮ−アクリロキシスクシンイミドまたはブチルメタクリレート、ヘキシルメタクリレート、もしくはドデシルメタクリレートなどのアルキルメタクリレートの挿入により増強されたペプチド結合（例えば、ＮＥＬＬ１）とからできるキャリアーを含む（ＰＣＴ国際出願番号ＷＯ／２００１０７０２８８、米国特許５，１２４，１５１、これらに記載する教示は、ここで参考として取り入れられている）。
【００４７】
一実施形態において、配合物は、細胞マトリクスの付着をレセプター介在機構を介して促進する細胞接着分子、接着ペプチド、接着ペプチドアナログ、および／またはポリカチオン性ポリアミノ酸−ペプチド（例えば、ポリリシン）、ポリアニオン性ポリアミノ酸−ペプチド、Ｍｅｆｐ−クラスの接着分子およびその他のＤＯＰＡが豊富なペプチド（例えば、ポリリシン−ＤＯＰＡ）、多糖類、およびプロテオグリカンなどの、これに限定されるわけではないが、レセプター不在型機構を介して接着を促進する分子部分で装飾され、さらに固定された表面を持てるキャリアーを含んでもよい。例えば、ＰＣＴ国際出願番号ＷＯ／２００４００５４２１；ＷＯ／２００３００８３７６；ＷＯ／９７３４０１６を参照されたい。これらに記載する教示はここで参考として取り入れられている）。
【００４８】
一実施形態において、配合物は、グリシン、グルタミン酸塩酸塩、塩化ナトリウム、グアニジン、ヘパリン、グルタミン酸塩酸塩、酢酸、コハク酸、ポリソルベート、硫酸デキストラン、スクロース、およびアミノ酸などの緩衝剤を含むことができるキャリアーを含んでもよいが、これらに限定されるわけではない。例えば、米国特許５，３８５，８８７を参照されたい、これに記載する教示は、ここで参考として取り入れられている）。一実施形態において、キャリアーは、上記の材料の組み合わせを含んでもよい。
【００４９】
いくつかの実施形態において、配合物は、ＰＬＧＡ／コラーゲンキャリアー膜を含有するキャリアーを含んでもよい。
【００５０】
いくつかの実施形態において、ポリマーは、ＭＡもしくはアクリル酸のポリマーもしくはプレポリマーでもよい。例えば、配合物は、プレポリメライズポリ−メチルメタクリレート（ＰＭＭＡ）およびメチルメタクリレート（ＭＭＡ）の液体部分を含んでもよい。
【００５１】
いくつかの実施形態において、配合物は、非−ＭＭＡもしくは非−アクリル酸ポリマーのポリマーを含んでもよい。そのようなポリマーは、生分解性であっても、非生分解性でもよい。いくつかの実施形態において、ポリマーは、ポリ（乳酸）、ポリ（乳酸−コ−グリコール酸）（ＰＬＧＡ）、ポリ（ヒドロキシアルカン酸）、またはラクトンのポリマーもしくはコポリマーである。いくつかの実施形態において、配合物は、リン酸カルシウムを基にした材料を含んでもよい。
【００５２】
いくつかの実施形態において、配合物は、セルロースもしくはデンプンなどの天然材料を含んでもよい。
【００５３】
いくつかの実施形態において、上述のポリマーもしくは天然材料のどれでもを明らかに除外することができる。
【００５４】
薬理学的に認められるキャリアーであれば、キャリアーはなんであってもよい。いくつかの実施形態において、キャリアーは、生理食塩水、アルコール、培養液、もしくは生物学的緩衝剤でもよい。
【００５５】
いくつかの実施形態において、該組成物は、この分野の通常の技術を有したものであれば、公知の方法もしくは工程に従って設計および作成できる、上述のいかなる骨の症状の治療、予防、もしくは向上に使用するのに適切ないかなる配合物（例えば、骨代替物）に配合することができる。
【００５６】
いくつかの実施形態において、配合物は、上述のどのキャリアーも明らかに除外できる。
【００５７】
使用方法
ここに記載する組成物は、骨、軟骨、もしくは脊椎に関連する症状を治療、予防もしくは向上するために、通常の技術を有する者により異なる配合物に簡単に配合できる。該組成物は、骨の症状の傷の治癒、修復、形成、再生に有効である。いくつかの実施形態において、該組成物は、骨の状態の代替物として有効である。
【００５８】
いくつかの実施形態において、骨に関連する症状とは、大腿骨頚部骨折、頸部骨折、および手首の骨折などの骨折、抜歯による骨喪失および歯周病関連の骨喪失などのガンおよび外傷による欠損、病気に関連する骨喪失、骨の質の低下、リュウマチ、骨溶解および顎骨などの骨組織のその他の退行性変化もしくは治癒、難治性の骨の傷の治癒、時間のかかる骨の治癒、骨の再吸収または金属もしくは非金属の移植片を安定もしくは固定および大腿骨全体を置換するなどの骨組織の再構築ために設置する必要のある症状を含む。いくつかの実施形態において、ここに記載する骨に関連する症状とは、顎および頭蓋顔面における症状でもよい。該方法は、このような症状を有する患者に該組成物を投与することを含む。
【００５９】
軟骨に関連する症状とは、ガンおよび外傷による欠損、軟骨の質の低下、リュウマチおよび穿孔、軟骨のずれおよび軟骨組織のその他の退行性変化、難治性の関節の傷の治癒、および金属もしくは非金属の移植片を安定もしくは固定および関節の再構築のために設置する必要のある症状を含む。
【００６０】
脊椎に関連する症状とは、脊椎骨折／障害もしくは脊椎椎間板のずれ、脊椎組織の骨折もしくは退行性変化、骨およびその他の欠損、ガン、怪我、全身性代謝、感染症、加齢、脊椎組織の固定および再構築治療などから引き起こされる退縮および退行性変化を含む。
【００６１】
いくつかの実施形態において、本発明は、骨、軟骨、もしくは脊椎に関連する症状を治療、予防、向上する方法を提供する。前記方法は、骨、軟骨もしくは脊椎に関連する症状を有する患者に組成物を投与することを含む。投与の形態としては、移植、直接注入、金属もしくは非金属性の人工移植片にコーティング、もしくは移植片（例えば、金属もしくは非金属性の人工移植片）の周りに設置してもよい。
【００６２】
いくつかの実施形態において、人間における骨もしくは軟骨の修復に使用できる。例えば、人間は、女性でも男性でもよい。人間の年齢はいくつの年齢層であってもよい。いくつかの実施形態において、２５歳もしくはそれ以上であってもよい。
【００６３】
本発明の実施形態は、以下の実施例により説明される。全てのパラメータおよびデータは、本発明の技術範囲を限定するものではない。
【実施例】
【００６４】
実施例１：ＮＡＣを含有する骨形成増進組成物の考察
方法
骨芽細胞培養
８週齢のオスのスプラーグドーリーラットの大腿骨から分離された骨髄細胞は、１５％ウシ胎児血清、５０□／ｍｇアスコルビン酸、１０−８Ｍデキサメタゾン、１０ｍＭ  Ｎａ−β−グリセロリン酸、および１０，０００ユニット／ｍｌのペニシリンＧ溶液、１０，０００ｍｇ／ｍｌのストレプトマイシンサルフェートおよび２５ｍｇ／ｍｌのアンホテリシンＢを含有する抗生物質−抗真菌物質溶液を添加したアルファー改変イーグル培地の中に置かれた。細胞は、９５％空気、５％ＣＯ２の加湿された雰囲気で、３７℃において培養された。８０％の集密度において、細胞は、０．２５％トリプシン−１ｍＭ  ＥＤＴＡ−４Ｎａを使って剥離され、ＮＡＣを添加もしくは無添加で、骨代替物（脱ミネラル化した骨マトリクス、オルトブラスト（Ｏｒｔｈｏｂｌａｓｔ）ＩｓｏＴｉｓ  ＯｒｔｈｏＢｉｏｌｏｇｉｃｓ社、アーバイン、カルフォルニア州）、コラーゲンゲル（ＰｕｒｅＣｏｌ，Ｉｎａｍｅｄ社、フレモント、カルフォルニア州）を添加したポリスチレンディッシュ、またはＮＡＣを組み込んでいるもしくは組み込んでいない（Ｅｎｄｕｒａｎｃｅ  ＭＶ，ＤｅＰｕｙ  ＯｒｔｈｏＰａｅｄｉｃｓ，ワルシャワ、インディアナ州）骨セメントに細胞を４ｘ１０４セル/ｃｍ２の密度で添加した。培養液は、３日おきに新しくした。ＮＡＣを組み込んだ骨代替物およびコラーゲン膜材料は、それぞれの材料を２４時間ＮＡＣに浸して調製した。ＮＡＣが組み込まれたコラーゲンゲルは、コラーゲンゲルとＮＡＣを混ぜることで調製した。
【００６５】
遺伝子発現解析
骨に関連する遺伝子の発現は、逆転写ポリメラーゼ連鎖反応（ＲＴ−ＰＣＲ）を使って解析した。培養液中のトータルＲＮＡは、トリゾル（インビトロジェン社、カールズバッド、カルフォルニア州）および精製コラム（ＲＮｅａｓｙ、キアゲン社、バレンシア、カルフォルニア州）を使って抽出した。ＤＮａｓｅＩ処理の後、０．５μｇのトータルＲＮＡの逆転写を、オリゴ（ｄＴ）プライマー（クロンテック社、カールズバッド、カルフォルニア州）の存在下でＭＭＬＶ逆転写酵素（クロンテック社、カールズバッド、カルフォルニア州）を使って行った。ＰＣＲ反応は、アルファー−ＩタイプＩコラーゲン（ｃｏｌｌａｇｅｎ  Ｉ）、オステオポンチン、およびオステオカルシンｍＲＮＡを検知するためにＴａｑＤＮＡポリメラーゼ（ＥＸＴａｑ、タカラバイオ社、マディソン、ＷＮ）を使って行った。プライマー配列およびＰＣＲ条件は前述した。生成物は、エチジウムブロマイド染色した１．５％アガロースゲルで可視化した。バンドの強度は、紫外線化で定量化され、数値は、ＧＡＰＤＨｍＲＮＡと比較して基準化した。
【００６６】
アルカリホスフェターゼ（ＡＬＰ）活性
培養した骨芽細胞をハンクス溶液で２回洗浄し、０．９ｍＭのナフトールＡＳ−ＭＸリン酸と１．８ｍＭのｆａｓｔ  ｒｅｄ  ＴＲを含んだ１２０ｍＭのトリス緩衝液（ｐＨ８．４）と共に３７℃において３０分培養した。｛（染色した面積／培養器の全面積）ｘ１００｝（％）で定義されるＡＬＰ陽性面積の染色された画像は、デジタル画像解析システム（Ｉｍａｇｅ  Ｐｒｏ−ｐｌｕｓ、Ｍｅｄｉａ  Ｃｙｂｅｒｎｅｔｉｃｓ社、メリーランド州）を用いて解析した。それぞれの実験グループにおいて、３つの別々の培養物を評価した。
【００６７】
ミネラル化アッセイ
骨セメントの様々な条件における骨芽細胞のミネラル化能力を判断するために、Ｖｏｎ  Ｋａｓｓａおよびアリザリンレッド染色技術を使用した。｛（染色した面積／培養器の全面積）ｘ１００｝（％）で定義されるミネラル化した団塊は、デジタル画像解析システム（Ｉｍａｇｅ  Ｐｒｏ−ｐｌｕｓ、Ｍｅｄｉａ  Ｃｙｂｅｒｎｅｔｉｃｓ社、メリーランド州）を用いて計測した。それぞれの実験グループにおいて、３つの別々の培養物を評価した。
【００６８】
統計解析
グループ間のＡＬＰ、アリザリンレッド、Ｖｏｎ  Ｋａｓｓａ染色を評価するために一元配置分散分析（ｏｎｅ  ｗａｙ  ＡＮＯＶＡ）を使用し、適切であればＢｏｎｆｅｒｒｏｎｉ多重比較テストを使用した；０．０５以下を統計的に有意とした。
【００６９】
結果
ＮＡＣによる骨芽細胞の増進された骨形成容量
骨芽細胞の培地にＮＡＣを添加すると、７日目（ｐ＜０．００１）でアルカリホスフェターゼ活性が増加した（図１）。効果は、ＮＡＣ濃度が５ｍＭまでは濃度に依存した。同様に、ＮＡＣの添加は、１４日目におけるＶｏｎ  Ｋａｓｓａ陽性面積を濃度依存的に著しく増加させ（ｐ＜０．００１）、ＮＡＣの添加が骨芽細胞のミネラル化能力を増進させたことを示した（ｐ＜０．００１）（図２）。コラーゲンＩおよびオステオポンチンの発現は、ＮＡＣを添加した１４日目の培養において常にトップで、亢進されていた。オステオカルシンの発現は、ＮＡＣを添加した培養液において３日目の早い段階で亢進しており、これは、骨芽細胞の分化はＮＡＣによって加速されることをしめしている。Ｂｍｐ２およびＲｕｎｘ２／ｃｂｆａ１の遺伝子発現レベルは、ＮＡＣの添加により著しく増加し、これは骨芽細胞の分化がＮＡＣにより促進されることをサポートしている。
【００７０】
培養液にＮＡＣを添加することで、間葉系幹細胞／骨芽細胞の分化を促進し、骨芽細胞の表現形質を増進させることを結果が示している。
【００７１】
ＮＡＣにより増進された種々の骨再生および工学材料の骨伝導性容量
ＮＡＣを取り込んでいるもしくは取り込んでいない脱ミネラル化した骨マトリクスの骨伝導性容量をテストした。ＮＡＣを取り込んでいる骨マトリクスサンプルは、より広いＡＬＰ陽性面積を１４日目の培養（ｐ＜０．００１）において示しており、これはＮＡＣが骨伝導性を増進したことを示す。
【００７２】
図４は、ＮＡＣを取り込んでいるもしくは取り込んでいない脱ミネラル化した骨マトリクスで、培養したラットの骨芽細胞のアルカリホスフェターゼ（ＡＬＰ）活性を示す。上段のパネルは、ＡＬＰ染色の画像を示し、培養面積に対するＡＬＰ陽性面積のパーセンテージは、デジタル画像解析を用いて計測した。データは、平均値±ＳＤ（ｎ＝３）で示されている。
【００７３】
ＮＡＣを添加したコラーゲンゲルで培養した骨芽細胞は、未処理のコントロールコラーゲンゲルよりもアリザリンレッド染色を示し（ｐ＜０．００１）、これは、ＮＡＣの添加によりコラーゲンゲルがより骨伝導性を有したことを示す（図５）。ＮＡＣを取り込んだコラーゲン膜で培養した骨芽細胞は、未処理のコラーゲン膜よりも広いＡＬＰ陽性面積を示し、コラーゲン膜の骨伝導性が増進していることを示す（ｐ＜０．００１）（図６）。ＡＬＰ活性およびＶｏｎ  Ｋａｓｓａミネラル化容量からわかるように、ＮＡＣを添加した骨セメントでは、未処理のコントロールよりも骨形成活性が著しく増進された（図７）。
【００７４】
実施例２：解毒されさらに骨伝導性を有するセメントの考察
方法
骨セメントの調製
未処理のコントロール骨セメントは、推奨される割合の粉末と液体（０．３４ｇの粉末および１７３．１５μｌの液体、Ｅｎｄｕｒａｎｃｅ  ＭＶ、Ｄｅｐｕｙ、Ｏｒｔｈｏｐａｅｄｉｃｓ、ワルシャワ、インディアナ州）を１０秒間１２ウェル培養プレートで混ぜ、さらに手動および振動により表面を平らにして調製した。実験用骨セメントを二通りで調製した：Ｎ−アセチルシステイン（ＮＡＣ）で処理された骨セメントとＮＡＣを添加した骨セメント。ＮＡＣで処理した骨セメントは、未処理のコントロールと同じように調製されたが、培養液に５ｍＭＮＡＣを含有した。ＮＡＣを添加した骨セメントは、０．３４ｇの粉末と、１７３．１５μｌの液体と５ｍＭＮＡＣを混ぜて調製した。
【００７５】
骨芽細胞培養
８週齢のオスのスプラーグドーリーラットの大腿骨から分離された骨髄細胞は、１５％ウシ胎児血清、５０μｇ／ｍｇアスコルビン酸、１０−８Ｍデキサメタゾン、１０ｍＭ  Ｎａ−β−グリセロリン酸、および１０，０００ユニット／ｍｌのペニシリンＧ溶液、１０，０００ｍｇ／ｍｌのストレプトマイシンサルフェートおよび２５ｍｇ／ｍｌのアンホテリシンＢを含有する抗生物質−抗真菌物質溶液を添加したアルファー改変イーグル培地の中に置かれた。細胞は、９５％空気、５％ＣＯ２の加湿された雰囲気で、３７℃において培養された。８０％の集密度において、細胞は、０．２５％トリプシン−１ｍＭ  ＥＤＴＡ−４Ｎａを使って剥離し、そして、セルカルチャーグレードのポリスチレンディッシュ、骨セメント、ＮＡＣ処理された骨セメント、もしくはＮＡＣを添加した骨セメントのいずれかに細胞を４ｘ１０４セル/ｃｍ２の密度で添加した。培養液は、３日おきに新しくした。
【００７６】
増殖アッセイ
接種から３日および６日後、細胞をＰＢＳで２回丁寧に洗浄し、３００ｍｌの０．２５％トリプシン−１ｍＭ  ＥＤＴＡ−４Ｎａ中の０．１％コラゲナーゼで３７℃において１５分間処理した。剥離された細胞の数をカウントするために、血球計数機を使用した。選択された基板は、走査型電子顕微鏡を使用して、残っている細胞がないことを確認した。それぞれのコントロール骨セメントおよびＮＡＣを添加した骨セメントのそれぞれの時点において、３つの個別の培養物が用意された。
【００７７】
遺伝子発現解析
骨に関連する遺伝子の発現は、逆転写ポリメラーゼ連鎖反応（ＲＴ−ＰＣＲ）を使って解析した。培養液中のトータルＲＮＡは、トリゾル（インビトロジェン社、カールズバッド、カルフォルニア州）および精製コラム（ＲＮｅａｓｙ、キアゲン社、バレンシア、カルフォルニア州）を使って抽出した。ＤＮａｓｅＩ処理の後、０．５μｇのトータルＲＮＡの逆転写は、オリゴ（ｄＴ）プライマー（クロンテック社、カールズバッド、カルフォルニア州）の存在下でＭＭＬＶ逆転写酵素（クロンテック社、カールズバッド、カルフォルニア州）を使って行った。ＰＣＲ反応は、アルファー−ＩタイプＩコラーゲン（ｃｏｌｌａｇｅｎ  Ｉ）、オステオポンチン、およびオステオカルシンｍＲＮＡを検知するためにＴａｑＤＮＡポリメラーゼ（ＥＸＴａｑ、タカラバイオ社、マディソン、ＷＮ）を使って行った。プライマー配列およびＰＣＲ条件は前述した。生成物は、エチジウムブロマイド染色した１．５％アガロースゲルで可視化した。バンドの強度は、紫外線化で定量化され、数値は、ＧＡＰＤＨｍＲＮＡと比較して基準化した。
【００７８】
アルカリホスフェターゼ（ＡＬＰ）活性
培養７日目の骨芽細胞をハンクス溶液で２回洗浄し、０．９ｍＭのナフトールＡＳ−ＭＸリン酸と１．８ｍＭのｆａｓｔ  ｒｅｄ  ＴＲを含んだ１２０ｍＭのトリス緩衝剤と共に３７℃において３０分培養した。｛（染色した面積／培養器の全面積）ｘ１００｝（％）で定義されるＡＬＰ陽性面積の染色された画像は、デジタル画像解析システム（Ｉｍａｇｅ  Ｐｒｏ−ｐｌｕｓ、Ｍｅｄｉａ  Ｃｙｂｅｒｎｅｔｉｃｓ社、メリーランド州）を用いて解析した。それぞれの実験グループにおいて、３つの別々の培養物を評価した。
【００７９】
Ｖｏｎ  Ｋａｓｓａ染色
骨セメントの種々の条件における骨芽細胞のミネラル化能力を判断するために、Ｖｏｎ  Ｋａｓｓａ染色を使用した。２１日目の培養において細胞は、５０％エタノール／１８％ホルムアルデヒド溶液に３０分固定した。その後、細胞は、紫外線下で３０分間５％硝酸銀と共に培養した。最後に、細胞を、ｄｄＨ２Ｏで２回洗浄し、５％チオ硫酸ナトリウム溶液と共に２から５分培養した。｛（染色した面積／培養器の全面積）ｘ１００｝（％）で定義されるミネラル化した団塊は、デジタル画像解析システム（Ｉｍａｇｅ  Ｐｒｏ−ｐｌｕｓ、Ｍｅｄｉａ  Ｃｙｂｅｒｎｅｔｉｃｓ社、メリーランド州）を用いて計測した。それぞれの実験グループにおいて、３つの別々の培養物を評価した。
【００８０】
アポトーシスの検出
骨芽細胞の生存率は、アポトーシスのフローサイトメトリー検出（アネクシンＶ−ＦＩＴＣキット）により評価した。この方法は、アネクシンＶのホスファチジルセリン（ＰＳ）への結合特性と、ＤＮＡのヨウ化プロピジウム（ＰＩ）への相互作用能力に基づいている。骨セメントもしくはＮＡＣを添加した骨セメントで２４時間培養した骨芽細胞の細胞生存率をテストした。
【００８１】
骨セメントの機械的テストのための実験プロトコル
未処理のコントロール骨セメントおよびＮＡＣを添加した骨セメントの機械的特性は、３点曲げ試験から得られる曲げ強度および弾性係数と、マイクロブリネル試験から得られる硬さと、さらにチタン棒の生体力学的なプッシュアウト試験から得られる骨セメントおよびチタン間のせん断強度（例えば、Ｏｇａｗａ  ｅｔ  ａｌ．，  Ｊ  Ｄｅｎｔ  Ｒｅｓ  ７９：１８５７−６３（２００３）参照）とで評価した。
【００８２】
Ａ．３点曲げ試験
３点曲げ試験（曲げ強度）は、長方形の骨セメント試験片を、クロスヘッド速度１ｍｍ／分で実験機（インストロン実験機オートグラフ  ＡＧＦ−５００Ｄ、島津製作所、日本）を用いて室温で行った。骨セメントは、前述の製造者の指示による割合で１０秒間混ぜ、そして予め形成された長方形のステンレススティール成形（２ｍｍｘ２ｍｍｘ２５ｍｍ）内に入れられた。試験片を３７℃において２４時間培養したあと、樹脂試験片は、成形から外され、＃１０００の研磨紙を使って磨いた。試験片の寸法の計測を行った。曲げ強度（Ｄ）および弾性係数（Ｅ）は、サポートの間の距離（ｌ＝２０ｍｍ）と、試験片に作用する最大の負荷（Ｌ）と、試験片の幅（ｗ）および深さ（ｔ）と、最初の荷重変位曲線の傾き（Ｓ）とを使ってそれぞれ式Ｄ＝３ｘＬｌ／２ｗｔ２およびＥ＝３Ｓｌ／４ｘ３ｗｔで表された。
【００８３】
Ｂ．硬度試験
円柱状の試験片に、ミクロブリネル硬度試験機（富士試験機製作所、東京、日本）を使って、ミクロブリネル硬度試験を行った。骨セメントは１０秒間混ぜられ、予め形成されたステインレスシリンダー成形（高さ１０ｍｍ、直径８．０ｍｍ）に入れられた。試験片は、３７℃において２４時間重合させた。試験片の表面に、一定の負荷２４５Ｎを３０秒間加えた。試験に加えられた負荷（Ｌ＝２４５Ｎ）と、負荷を掛けるためのスティール製の球体の直径（Ｄ＝２．５ｍｍ）と、３０秒後の凹みの深さ（Ｔ）とを使って、ミクロブリネル硬度の数値は、式Ｈ＝Ｌ／（９．８πＤＴ）により決定した。
【００８４】
Ｃ．プッシュアウト試験
プッシュアウト試験は、チタン−骨セメント境界面の強度を評価するために行われた（例えば、Ｏｇａｗａ  Ｔ  ｅｔ  ａｌ．，  Ｊ  Ｄｅｎｔ  Ｒｅｓ  ７９：１８５７−６３（２０００）参照）。円柱状のチタン棒（直径１ｍｍで長さ２ｍｍ）が、加熱硬化した硬いメチルメタクリレート樹脂製のアクリルブロックに入れられた。アクリルブロックは、直径２ｍｍで高さ２ｍｍの孔が予め用意された。５ｍＭＮＡＣを有しているもしくは有していない骨セメントは、製造者により指示された粉末および液体を混ぜ、調製された骨セメントを塗布した移植片は、移植片の最上表面レベルを持つ孔に入れられて、樹脂ブロックの最上表面を流す。骨セメントは３７℃において２４時間重合した。２０００Ｎのロードセルと押出ロッド（直径＝０．８ｍｍ）を装備した試験機（インストロン５５４４  電子―機械試験システム、インストロン社、カントン、マサチューセッツ州）を使って、１ｍｍ／分のクロスヘッドスピードで移植片を垂直に下に乗せた。チタン−骨セメントのせん断強度は、荷重変位曲線のピークを計測して判断した。
【００８５】
Ｄ．統計解析
グループ間のＡＬＰおよびＶｏｎ  Ｋａｓｓａ染色を評価するために一元配置分散分析（Ｏｎｅ  ｗａｙ  ＡＮＯＶＡ）を使用し、適切であれば、Ｂｏｎｆｅｒｒｏｎｉ多重比較テストを使用した。未処理のコントロール骨セメントとＮＡＣを添加した骨セメントとの機械的差異を検定するためにｔ−検定（ｔ−ｔｅｓｔ）を使用した；０．０５以下を統計的に有意とした。
【００８６】
結果
ＮＡＣによる骨芽細胞の救出
接種後２４時間経過した骨芽細胞の生存率は、ＮＡＣを添加した骨セメントにおいて７６％で、未処理のコントロール骨セメントにおいて５６％であることがフローサイトメトリー分析で明らかになった。これは、骨セメントによる細胞死をＮＡＣの添加が防いだことを示している（図８）。未処理のコントロール骨セメントと比較して、ＮＡＣを添加した骨セメントにおいて、アポトーシス細胞および壊死細胞のパーセンテージは、おおよそ５０％減少した。
【００８７】
ＮＡＣによる骨芽細胞増殖の回復
ＮＡＣを添加した骨セメント上の骨芽細胞の密度は、コントロール骨セメントと比較して、３日目および６日目の培養の双方において、１０から２５倍大きかった（図９）。
【００８８】
ＮＡＣを添加した骨セメント上の骨芽細胞の骨形成形質の回復
未処理のコントロール骨セメントで１４日間培養した骨芽細胞は、アルカリホスフェターゼ（ＡＬＰ）陽性染色をほとんど示さなかった（図１０Ａ）。対照的に、ＮＡＣを添加した骨セメント上の培養の広い範囲が、ポリスチレン培養のとほとんど同じであるが、ＡＬＰ陽性であった。図１０Ａにおいて、上段のパネルは、ポリスチレン、未処理コントロール、もしくはＮＡＣを添加した骨セメントのいずれかで培養した骨芽細胞のＡＬＰ染色の図を示す。培養面積に対するＡＬＰ陽性面積のパーセンテージは、デジタル画像分析機を使って計測した。データは、平均値±ＳＤ（ｎ＝３）で示す（＊はコントロールとＮＡＣを添加した骨セメント培養の間で統計的に有意、ｐ＜０．０００１）。
【００８９】
未処理のコントロール骨セメントの２１日目の骨芽細胞培養は、Ｖｏｎ  Ｋａｓｓａ陽性ミネラル化団塊をほとんど示さなかったが、ＮＡＣを添加した骨セメントの培養は、ポリスチレンで培養されたものと同じ程度のＶｏｎ  Ｋａｓｓａ陽性面積を示した（図１０Ｂ）。図１０Ｂにおいて、上段のパネルは、ポリスチレン、未処理コントロール、もしくはＮＡＣを添加した骨セメントのいずれかで培養した細胞のＶｏｎ  Ｋａｓｓａ染色の図を示す。培養面積に対するＶｏｎ  Ｋａｓｓａ陽性面積のパーセンテージは、デジタル画像分析機を使って計測した。データは、平均値±ＳＤ（ｎ＝３）で示す（＊はコントロールとＮＡＣを添加した骨セメント培養の間で統計的に有意、ｐ＜０．０００１）。骨セメントにＮＡＣを添加すると、骨セメントに誘導される骨形成形質の完全な抑制を通常のレベルまで完全に回復させることを結果は示している。
【００９０】
ＮＡＣを添加した骨セメントの骨芽細胞遺伝子の発現の回復
コントロール骨セメントにおけるコラーゲンＩの発現は著しく抑制されていた（図１１Ａから１１Ｂ）。さらに、オステオポンチンおよびオステオカルシンなどの後期の骨芽細胞のマーカー遺伝子の発現は、コントロール骨セメントにおいては完全に抑制されていた。このような骨芽細胞遺伝子の抑制は、ＮＡＣを添加した骨セメントにおいてポリスチレン培養と同じレベルまで回復しもしくはそれよりも高いレベルまで増進されていた。
【００９１】
ＮＡＣ添加後の骨セメントの機械的特性の維持
ＮＡＣを添加した骨セメントもしくはしない骨セメントの曲げ強度、弾性係数、もしくはミクロブリネル表面硬度には違いはなかった（図１２ＡからＣ）。また、ＮＡＣを添加しても、チタン棒および骨セメント間のせん断強度に影響はなかった（図１２Ｄ）。図１２ＡからＤは、二種類の骨セメントにおいてテストされたどの固有の生体力学的パラメータもしくはチタン−骨セメントせん断強度にも著しい違いはなかったことを示している。
【００９２】
本発明の特定の実施形態を示し、さらに説明してきたが、この分野の通常の知識を有する者にとっては、本発明の範囲をより広い範囲で逸脱せずに変更や修正を加えることができるのは明らかである。従って、添付の特許請求の範囲は、その範囲内にこのような全ての変更や修正を本発明の真の思想と範囲で、含包する。
【図１】
2009544411.tif 000002
【図２】
2009544411.tif 000003
【図３】
2009544411.tif 000004
【図４】
2009544411.tif 000005
【図５】
2009544411.tif 000006
【図６】
2009544411.tif 000007
【図７】
2009544411.tif 000008
【図８】
2009544411.tif 000009
2009544411.tif 000010
【図９】
2009544411.tif 000011
【図１０】
2009544411.tif 000012
【図１１】
2009544411.tif 000013
【図１２】
2009544411.tif 000014
【国際調査報告】
2009544411.tif 000015
2009544411.tif 000016